(57)【特許請求の範囲】
【請求項１】
入射光を光電変換する光電変換層と、
前記光電変換層に対して正孔を輸送する正孔輸送層と、
前記光電変換層に対して電子を輸送する電子輸送層と、
一対の電極とを含み、
前記光電変換層、前記正孔輸送層、および前記電子輸送層は、前記一対の電極の間に積層され、
前記光電変換層は、特定の波長領域のみの光を選択的に吸収する層状有機ペロブスカイト材料からなり、
前記層状有機ペロブスカイト材料は、
(RNH3)n-Metal-X(2+n)
であり、
前記Rは、一級アミンを持つ芳香族または複素環化合物のうちの少なくとも１種類以上であり、
前記Metalは、Pb、Sn、およびMnのうちの少なくとも１種類以上を含む金属であり、
前記Xは、F、Cl、Br、およびIのうちの少なくとも１種類以上を含むハロゲンであり、
前記nは、自然数であり、
前記Rの構造として、以下の化学式（２）乃至（２４）の少なくともいずれか、または、化学式（１）乃至（２４）の組み合わせにより、前記層状有機ペロブスカイト材料において選択的に吸収される、特定の波長領域の光の、吸収波長最大ピーク、および吸収波長の分布形状が制御される
【化１】
0006754156.tif 000196
【化２】
0006754156.tif 000197
【化３】
0006754156.tif 000198
【化４】
0006754156.tif 000199
【化５】
0006754156.tif 000200
【化６】
0006754156.tif 000201
【化７】
0006754156.tif 000202
【化８】
0006754156.tif 000203
【化９】
0006754156.tif 000204
【化１０】
0006754156.tif 000205
【化１１】
0006754156.tif 000206
【化１２】
0006754156.tif 000207
【化１３】
0006754156.tif 000208
【化１４】
0006754156.tif 000209
【化１５】
0006754156.tif 000210
【化１６】
0006754156.tif 000211
【化１７】
0006754156.tif 000212
【化１８】
0006754156.tif 000213
【化１９】
0006754156.tif 000214
【化２０】
0006754156.tif 000215
【化２１】
0006754156.tif 000216
【化２２】
0006754156.tif 000217
【化２３】
0006754156.tif 000218
【化２４】
0006754156.tif 000219
固体撮像素子。
【請求項２】
前記電子輸送層は、TiO2、NiO、WO3、およびTa2O5のいずれかを含む
請求項１に記載の固体撮像素子。
【請求項３】
前記正孔輸送層は、Spiro-OMeTAD、TiO2、ZnO、およびSnO2のいずれかを含む
請求項１に記載の固体撮像素子。
【請求項４】
第１の電極を形成する第１の工程と、
前記第１の電極の上層に、入射光を光電変換する光電変換層に対して電子を輸送する電子輸送層を形成する第２の工程と、
前記電子輸送層の上層に、特定の波長領域のみの光を選択的に吸収する層状有機ペロブスカイト材料からなる前記光電変換層を形成する第３の工程と、
前記光電変換層の上層に、前記入射光を光電変換する光電変換層に対して正孔を輸送する正孔輸送層を形成する第４の工程と、
前記正孔輸送層の上層に、第２の電極を形成する第５の工程と
を含み、
前記層状有機ペロブスカイト材料は、
(RNH3)n-Metal-X(2+n)
であり、
前記Rは、一級アミンを持つ芳香族または複素環化合物のうちの少なくとも１種類以上であり、
前記Metalは、Pb、Sn、およびMnのうちの少なくとも１種類以上を含む金属であり、
前記Xは、F、Cl、Br、およびIのうちの少なくとも１種類以上を含むハロゲンであり、
前記nは、自然数であり、
前記Rの構造として、以下の化学式（２）乃至（２４）の少なくともいずれか、または、化学式（１）乃至（２４）の組み合わせにより、前記層状有機ペロブスカイト材料において選択的に吸収される、特定の波長領域の光の、吸収波長最大ピーク、および吸収波長の分布形状が制御される
【化１】
0006754156.tif 000220
【化２】
0006754156.tif 000221
【化３】
0006754156.tif 000222
【化４】
0006754156.tif 000223
【化５】
0006754156.tif 000224
【化６】
0006754156.tif 000225
【化７】
0006754156.tif 000226
【化８】
0006754156.tif 000227
【化９】
0006754156.tif 000228
【化１０】
0006754156.tif 000229
【化１１】
0006754156.tif 000230
【化１２】
0006754156.tif 000231
【化１３】
0006754156.tif 000232
【化１４】
0006754156.tif 000233
【化１５】
0006754156.tif 000234
【化１６】
0006754156.tif 000235
【化１７】
0006754156.tif 000236
【化１８】
0006754156.tif 000237
【化１９】
0006754156.tif 000238
【化２０】
0006754156.tif 000239
【化２１】
0006754156.tif 000240
【化２２】
0006754156.tif 000241
【化２３】
0006754156.tif 000242
【化２４】
0006754156.tif 000243
固体撮像素子の製造方法。
【請求項５】
入射光を光電変換する光電変換層と、
前記光電変換層に対して正孔を輸送する正孔輸送層と、
前記光電変換層に対して電子を輸送する電子輸送層と、
一対の電極とを含み、
前記光電変換層、前記正孔輸送層、および前記電子輸送層は、前記一対の電極の間に積層され、
前記光電変換層は、特定の波長領域のみの光を選択的に吸収する層状有機ペロブスカイト材料からなり、
前記層状有機ペロブスカイト材料は、
(RNH3)n-Metal-X(2+n)
であり、
前記Rは、一級アミンを持つ芳香族または複素環化合物のうちの少なくとも１種類以上であり、
前記Metalは、Pb、Sn、およびMnのうちの少なくとも１種類以上を含む金属であり、
前記Xは、F、Cl、Br、およびIのうちの少なくとも１種類以上を含むハロゲンであり、
前記nは、自然数であり、
前記Rの構造として、以下の化学式（２）乃至（２４）の少なくともいずれか、または、化学式（１）乃至（２４）の組み合わせにより、前記層状有機ペロブスカイト材料において選択的に吸収される、特定の波長領域の光の、吸収波長最大ピーク、および吸収波長の分布形状が制御される
【化１】
0006754156.tif 000244
【化２】
0006754156.tif 000245
【化３】
0006754156.tif 000246
【化４】
0006754156.tif 000247
【化５】
0006754156.tif 000248
【化６】
0006754156.tif 000249
【化７】
0006754156.tif 000250
【化８】
0006754156.tif 000251
【化９】
0006754156.tif 000252
【化１０】
0006754156.tif 000253
【化１１】
0006754156.tif 000254
【化１２】
0006754156.tif 000255
【化１３】
0006754156.tif 000256
【化１４】
0006754156.tif 000257
【化１５】
0006754156.tif 000258
【化１６】
0006754156.tif 000259
【化１７】
0006754156.tif 000260
【化１８】
0006754156.tif 000261
【化１９】
0006754156.tif 000262
【化２０】
0006754156.tif 000263
【化２１】
0006754156.tif 000264
【化２２】
0006754156.tif 000265
【化２３】
0006754156.tif 000266
【化２４】
0006754156.tif 000267
光電変換素子。
【請求項６】
入射光を光電変換する光電変換層と、
前記光電変換層に対して正孔を輸送する正孔輸送層と、
前記光電変換層に対して電子を輸送する電子輸送層と、
一対の電極とを含み、
前記光電変換層、前記正孔輸送層、および前記電子輸送層は、前記一対の電極の間に積層され、
前記光電変換層は、特定の波長領域のみの光を選択的に吸収する層状有機ペロブスカイト材料からなり、
前記層状有機ペロブスカイト材料は、
(RNH3)n-Metal-X(2+n)
であり、
前記Rは、一級アミンを持つ芳香族または複素環化合物のうちの少なくとも１種類以上であり、
前記Metalは、Pb、Sn、およびMnのうちの少なくとも１種類以上を含む金属であり、
前記Xは、F、Cl、Br、およびIのうちの少なくとも１種類以上を含むハロゲンであり、
前記nは、自然数であり、
前記Rの構造として、以下の化学式（２）乃至（２４）の少なくともいずれか、または、化学式（１）乃至（２４）の組み合わせにより、前記層状有機ペロブスカイト材料において選択的に吸収される、特定の波長領域の光の、吸収波長最大ピーク、および吸収波長の分布形状が制御される
【化１】
0006754156.tif 000268
【化２】
0006754156.tif 000269
【化３】
0006754156.tif 000270
【化４】
0006754156.tif 000271
【化５】
0006754156.tif 000272
【化６】
0006754156.tif 000273
【化７】
0006754156.tif 000274
【化８】
0006754156.tif 000275
【化９】
0006754156.tif 000276
【化１０】
0006754156.tif 000277
【化１１】
0006754156.tif 000278
【化１２】
0006754156.tif 000279
【化１３】
0006754156.tif 000280
【化１４】
0006754156.tif 000281
【化１５】
0006754156.tif 000282
【化１６】
0006754156.tif 000283
【化１７】
0006754156.tif 000284
【化１８】
0006754156.tif 000285
【化１９】
0006754156.tif 000286
【化２０】
0006754156.tif 000287
【化２１】
0006754156.tif 000288
【化２２】
0006754156.tif 000289
【化２３】
0006754156.tif 000290
【化２４】
0006754156.tif 000291
撮像装置。
【請求項７】
入射光を光電変換する光電変換層と、
前記光電変換層に対して正孔を輸送する正孔輸送層と、
前記光電変換層に対して電子を輸送する電子輸送層と、
一対の電極とを含み、
前記光電変換層、前記正孔輸送層、および前記電子輸送層は、前記一対の電極の間に積層され、
前記光電変換層は、特定の波長領域のみの光を選択的に吸収する層状有機ペロブスカイト材料からなり、
前記層状有機ペロブスカイト材料は、
(RNH3)n-Metal-X(2+n)
であり、
前記Rは、一級アミンを持つ芳香族または複素環化合物のうちの少なくとも１種類以上であり、
前記Metalは、Pb、Sn、およびMnのうちの少なくとも１種類以上を含む金属であり、
前記Xは、F、Cl、Br、およびIのうちの少なくとも１種類以上を含むハロゲンであり、
前記nは、自然数であり、
前記Rの構造として、以下の化学式（２）乃至（２４）の少なくともいずれか、または、化学式（１）乃至（２４）の組み合わせにより、前記層状有機ペロブスカイト材料において選択的に吸収される、特定の波長領域の光の、吸収波長最大ピーク、および吸収波長の分布形状が制御される
【化１】
0006754156.tif 000292
【化２】
0006754156.tif 000293
【化３】
0006754156.tif 000294
【化４】
0006754156.tif 000295
【化５】
0006754156.tif 000296
【化６】
0006754156.tif 000297
【化７】
0006754156.tif 000298
【化８】
0006754156.tif 000299
【化９】
0006754156.tif 000300
【化１０】
0006754156.tif 000301
【化１１】
0006754156.tif 000302
【化１２】
0006754156.tif 000303
【化１３】
0006754156.tif 000304
【化１４】
0006754156.tif 000305
【化１５】
0006754156.tif 000306
【化１６】
0006754156.tif 000307
【化１７】
0006754156.tif 000308
【化１８】
0006754156.tif 000309
【化１９】
0006754156.tif 000310
【化２０】
0006754156.tif 000311
【化２１】
0006754156.tif 000312
【化２２】
0006754156.tif 000313
【化２３】
0006754156.tif 000314
【化２４】
0006754156.tif 000315
電子機器。
【請求項８】
入射光を光電変換する光電変換層と、
前記光電変換層に対して正孔を輸送する正孔輸送層と、
前記光電変換層に対して電子を輸送する電子輸送層と、
一対の電極とを含み、
前記光電変換層、前記正孔輸送層、および前記電子輸送層は、前記一対の電極の間に積層され、
前記光電変換層は、特定の波長領域のみの光を選択的に吸収する層状有機ペロブスカイト材料からなり、
前記層状有機ペロブスカイト材料は、
(RNH3)n-Metal-X(2+n)
であり、
前記Rは、一級アミンを持つ芳香族または複素環化合物のうちの少なくとも１種類以上であり、
前記Metalは、Pb、Sn、およびMnのうちの少なくとも１種類以上を含む金属であり、
前記Xは、F、Cl、Br、およびIのうちの少なくとも１種類以上を含むハロゲンであり、
前記nは、自然数であり、
前記Rの構造として、以下の化学式（２）乃至（２４）の少なくともいずれか、または、化学式（１）乃至（２４）の組み合わせにより、前記層状有機ペロブスカイト材料において選択的に吸収される、特定の波長領域の光の、吸収波長最大ピーク、および吸収波長の分布形状が制御される
【化１】
0006754156.tif 000316
【化２】
0006754156.tif 000317
【化３】
0006754156.tif 000318
【化４】
0006754156.tif 000319
【化５】
0006754156.tif 000320
【化６】
0006754156.tif 000321
【化７】
0006754156.tif 000322
【化８】
0006754156.tif 000323
【化９】
0006754156.tif 000324
【化１０】
0006754156.tif 000325
【化１１】
0006754156.tif 000326
【化１２】
0006754156.tif 000327
【化１３】
0006754156.tif 000328
【化１４】
0006754156.tif 000329
【化１５】
0006754156.tif 000330
【化１６】
0006754156.tif 000331
【化１７】
0006754156.tif 000332
【化１８】
0006754156.tif 000333
【化１９】
0006754156.tif 000334
【化２０】
0006754156.tif 000335
【化２１】
0006754156.tif 000336
【化２２】
0006754156.tif 000337
【化２３】
0006754156.tif 000338
【化２４】
0006754156.tif 000339
光電変換素子。
【発明の詳細な説明】
【技術分野】
【０００１】
本技術は、固体撮像素子および固体撮像素子の製造方法、光電変換素子、撮像装置、電子機器、並びに光電変換素子に関し、特に、特定の波長の光による光電変換を実現できるようにした固体撮像素子および固体撮像素子の製造方法、光電変換素子、撮像装置、電子機器、並びに光電変換素子に関する。
【背景技術】
【０００２】
縦分光型固体撮像素子と呼ばれる、高い色再現性を求められる縦分光イメージャが待望されている。この縦分光イメージャを実現するには、高い光電変換特性だけでなく、高い選択分光性が必要である。
【０００３】
縦分光型固体撮像素子としては、シリコン（Si）材料を用いたものが知られている。
【０００４】
ところが、シリコン材料を用いた縦分光型固体撮像素子では、光吸収係数が小さいために、膜厚を厚くせざるを得ず、その結果、画素面積の極小化に伴い、クロスリーク等により、分光特性に限界があった。
【０００５】
そこで、近年、有機材料によって形成された光電変換膜が積層された多層構造を有する縦分光型固体撮像素子が提案されている。
【０００６】
例えば、青色光、緑色光および赤色光をそれぞれ吸収する有機光電変換膜が順次積層された固体撮像素子が開示されている（特許文献１参照）。特許文献１に開示された固体撮像素子では、それぞれの有機光電変換膜において各色に対応する光が光電変換されることによりそれぞれの色の信号が取り出されている。
【０００７】
また、緑色光を吸収する有機光電変換膜と、シリコンフォトダイオードとが順次積層された固体撮像素子が開示されている（特許文献２参照）。特許文献２に開示された固体撮像素子では、有機光電変換膜にて緑色光の信号が取り出され、シリコンフォトダイオードにて光進入深さの差を用いて分離された青色光および赤色光の信号が取り出されている。
【０００８】
さらに、有機材料-無機材料のハイブリッド材料である３Ｄ型有機ペロブスカイト材料を用いた太陽電池向け光電変換素子が、高い光電変換効率を示す光電変換素子として知られている（非特許文献１参照）。
【先行技術文献】
【特許文献】
【０００９】
【特許文献１】特開２００３−２３４４６０号公報
【特許文献２】特開２００５−３０３２６６号公報
【非特許文献】
【００１０】
【非特許文献１】Scientific reports 2: 591(2012) Published 21 August 2012
【発明の概要】
【発明が解決しようとする課題】
【００１１】
しかしながら、上述した特許文献１，２のいずれの有機光電変換膜においても、各色の光を十分に選択分光した上で光電変換することができない。
【００１２】
また、非特許文献１の技術で用いられる３Ｄ型有機ペロブスカイト材料は、可視光領域全体を吸収してしまう上、その長波長側の吸収が、緩やかであり、波長の急峻性も低い為、選択的に分光することが難しいので、有効に選択分光した上で、光電変換することができなかった。
【００１３】
また、このような理由から、カラーフィルタを付ける方法も考えられるが、コスト高になる。また縦分光素子として用いる必要があることから、カラーフィルタを用いてしまうと、必要な分光特性の感度が取れなくなってしまうため、本質的にカラーフィルタを用いることができない。
【００１４】
本技術は、このような状況に鑑みてなされたものであり、特に、特定の波長の光に対して高い選択性で、かつ、高い光電変換効率で光電変換できるようにするものである。
【課題を解決するための手段】
【００１５】
本技術の一側面の固体撮像素子は、入射光を光電変換する光電変換層と、前記光電変換層に対して正孔を輸送する正孔輸送層と、前記光電変換層に対して電子を輸送する電子輸送層と、一対の電極とを含み、前記光電変換層、前記正孔輸送層、および前記電子輸送層は、前記一対の電極の間に積層され、前記光電変換層は、特定の波長領域のみの光を選択的に吸収する層状有機ペロブスカイト材料からなり、前記層状有機ペロブスカイト材料は、(RNH3)n-Metal-X(2+n)であり、前記Rは、一級アミンを持つ芳香族または複素環化合物のうちの少なくとも１種類以上であり、前記Metalは、Pb、Sn、およびMnのうちの少なくとも１種類以上を含む金属であり、前記Xは、F、Cl、Br、およびIのうちの少なくとも１種類以上を含むハロゲンであり、前記nは、自然数であり、前記Rの構造として、以下の化学式（２）乃至（２４）の少なくともいずれか、または、化学式（１）乃至（２４）の組み合わせにより、前記層状有機ペロブスカイト材料において選択的に吸収される、特定の波長領域の光の、吸収波長最大ピーク、および吸収波長の分布形状が制御される。
【化１】
0006754156.tif 000002
【化２】
0006754156.tif 000003
【化３】
0006754156.tif 000004
【化４】
0006754156.tif 000005
【化５】
0006754156.tif 000006
【化６】
0006754156.tif 000007
【化７】
0006754156.tif 000008
【化８】
0006754156.tif 000009
【化９】
0006754156.tif 000010
【化１０】
0006754156.tif 000011
【化１１】
0006754156.tif 000012
【化１２】
0006754156.tif 000013
【化１３】
0006754156.tif 000014
【化１４】
0006754156.tif 000015
【化１５】
0006754156.tif 000016
【化１６】
0006754156.tif 000017
【化１７】
0006754156.tif 000018
【化１８】
0006754156.tif 000019
【化１９】
0006754156.tif 000020
【化２０】
0006754156.tif 000021
【化２１】
0006754156.tif 000022
【化２２】
0006754156.tif 000023
【化２３】
0006754156.tif 000024
【化２４】
0006754156.tif 000025
【００１８】
前記電子輸送層には、TiO2、NiO、WO3、およびTa2O5のいずれかを含ませるようにすることができる。
【００１９】
前記正孔輸送層には、Spiro-OMeTAD、TiO2、ZnO、およびSnO2のいずれかを含ませるようにすることができる。
【００２０】
本技術の一側面の固体撮像素子の製造方法は、第１の電極を形成する第１の工程と、前記第１の電極の上層に、入射光を光電変換する光電変換層に対して電子を輸送する電子輸送層を形成する第２の工程と、前記電子輸送層の上層に、特定の波長領域のみの光を選択的に吸収する層状有機ペロブスカイト材料からなる前記光電変換層を形成する第３の工程と、前記光電変換層の上層に、前記入射光を光電変換する光電変換層に対して正孔を輸送する正孔輸送層を形成する第４の工程と、前記正孔輸送層の上層に、第２の電極を形成する第５の工程とを含み、前記層状有機ペロブスカイト材料は、(RNH3)n-Metal-X(2+n)であり、前記Rは、一級アミンを持つ芳香族または複素環化合物のうちの少なくとも１種類以上であり、前記Metalは、Pb、Sn、およびMnのうちの少なくとも１種類以上を含む金属であり、前記Xは、F、Cl、Br、およびIのうちの少なくとも１種類以上を含むハロゲンであり、前記nは、自然数であり、前記Rの構造として、以下の化学式（２）乃至（２４）の少なくともいずれか、または、化学式（１）乃至（２４）の組み合わせにより、前記層状有機ペロブスカイト材料において選択的に吸収される、特定の波長領域の光の、吸収波長最大ピーク、および吸収波長の分布形状が制御される。
【化１】
0006754156.tif 000026
【化２】
0006754156.tif 000027
【化３】
0006754156.tif 000028
【化４】
0006754156.tif 000029
【化５】
0006754156.tif 000030
【化６】
0006754156.tif 000031
【化７】
0006754156.tif 000032
【化８】
0006754156.tif 000033
【化９】
0006754156.tif 000034
【化１０】
0006754156.tif 000035
【化１１】
0006754156.tif 000036
【化１２】
0006754156.tif 000037
【化１３】
0006754156.tif 000038
【化１４】
0006754156.tif 000039
【化１５】
0006754156.tif 000040
【化１６】
0006754156.tif 000041
【化１７】
0006754156.tif 000042
【化１８】
0006754156.tif 000043
【化１９】
0006754156.tif 000044
【化２０】
0006754156.tif 000045
【化２１】
0006754156.tif 000046
【化２２】
0006754156.tif 000047
【化２３】
0006754156.tif 000048
【化２４】
0006754156.tif 000049
【００２１】
本技術の一側面の光電変換素子は、入射光を光電変換する光電変換層と、前記光電変換層に対して正孔を輸送する正孔輸送層と、前記光電変換層に対して電子を輸送する電子輸送層と、一対の電極とを含み、前記光電変換層、前記正孔輸送層、および前記電子輸送層は、前記一対の電極の間に積層され、前記光電変換層は、特定の波長領域のみの光を選択的に吸収する層状有機ペロブスカイト材料からなり、前記層状有機ペロブスカイト材料は、(RNH3)n-Metal-X(2+n)であり、前記Rは、一級アミンを持つ芳香族または複素環化合物のうちの少なくとも１種類以上であり、前記Metalは、Pb、Sn、およびMnのうちの少なくとも１種類以上を含む金属であり、前記Xは、F、Cl、Br、およびIのうちの少なくとも１種類以上を含むハロゲンであり、前記nは、自然数であり、前記Rの構造として、以下の化学式（２）乃至（２４）の少なくともいずれか、または、化学式（１）乃至（２４）の組み合わせにより、前記層状有機ペロブスカイト材料において選択的に吸収される、特定の波長領域の光の、吸収波長最大ピーク、および吸収波長の分布形状が制御される。
【化１】
0006754156.tif 000050
【化２】
0006754156.tif 000051
【化３】
0006754156.tif 000052
【化４】
0006754156.tif 000053
【化５】
0006754156.tif 000054
【化６】
0006754156.tif 000055
【化７】
0006754156.tif 000056
【化８】
0006754156.tif 000057
【化９】
0006754156.tif 000058
【化１０】
0006754156.tif 000059
【化１１】
0006754156.tif 000060
【化１２】
0006754156.tif 000061
【化１３】
0006754156.tif 000062
【化１４】
0006754156.tif 000063
【化１５】
0006754156.tif 000064
【化１６】
0006754156.tif 000065
【化１７】
0006754156.tif 000066
【化１８】
0006754156.tif 000067
【化１９】
0006754156.tif 000068
【化２０】
0006754156.tif 000069
【化２１】
0006754156.tif 000070
【化２２】
0006754156.tif 000071
【化２３】
0006754156.tif 000072
【化２４】
0006754156.tif 000073
【００２２】
本技術の一側面の撮像装置は、入射光を光電変換する光電変換層と、前記光電変換層に対して正孔を輸送する正孔輸送層と、前記光電変換層に対して電子を輸送する電子輸送層と、一対の電極とを含み、前記光電変換層、前記正孔輸送層、および前記電子輸送層は、前記一対の電極の間に積層され、前記光電変換層は、特定の波長領域のみの光を選択的に吸収する層状有機ペロブスカイト材料からなり、前記層状有機ペロブスカイト材料は、(RNH3)n-Metal-X(2+n)であり、前記Rは、一級アミンを持つ芳香族または複素環化合物のうちの少なくとも１種類以上であり、前記Metalは、Pb、Sn、およびMnのうちの少なくとも１種類以上を含む金属であり、前記Xは、F、Cl、Br、およびIのうちの少なくとも１種類以上を含むハロゲンであり、前記nは、自然数であり、前記Rの構造として、以下の化学式（２）乃至（２４）の少なくともいずれか、または、化学式（１）乃至（２４）の組み合わせにより、前記層状有機ペロブスカイト材料において選択的に吸収される、特定の波長領域の光の、吸収波長最大ピーク、および吸収波長の分布形状が制御される。
【化１】
0006754156.tif 000074
【化２】
0006754156.tif 000075
【化３】
0006754156.tif 000076
【化４】
0006754156.tif 000077
【化５】
0006754156.tif 000078
【化６】
0006754156.tif 000079
【化７】
0006754156.tif 000080
【化８】
0006754156.tif 000081
【化９】
0006754156.tif 000082
【化１０】
0006754156.tif 000083
【化１１】
0006754156.tif 000084
【化１２】
0006754156.tif 000085
【化１３】
0006754156.tif 000086
【化１４】
0006754156.tif 000087
【化１５】
0006754156.tif 000088
【化１６】
0006754156.tif 000089
【化１７】
0006754156.tif 000090
【化１８】
0006754156.tif 000091
【化１９】
0006754156.tif 000092
【化２０】
0006754156.tif 000093
【化２１】
0006754156.tif 000094
【化２２】
0006754156.tif 000095
【化２３】
0006754156.tif 000096
【化２４】
0006754156.tif 000097
【００２３】
本技術の一側面の電子機器は、入射光を光電変換する光電変換層と、前記光電変換層に対して正孔を輸送する正孔輸送層と、前記光電変換層に対して電子を輸送する電子輸送層と、一対の電極とを含み、前記光電変換層、前記正孔輸送層、および前記電子輸送層は、前記一対の電極の間に積層され、前記光電変換層は、特定の波長領域のみの光を選択的に吸収する層状有機ペロブスカイト材料からなり、前記層状有機ペロブスカイト材料は、(RNH3)n-Metal-X(2+n)であり、前記Rは、一級アミンを持つ芳香族または複素環化合物のうちの少なくとも１種類以上であり、前記Metalは、Pb、Sn、およびMnのうちの少なくとも１種類以上を含む金属であり、前記Xは、F、Cl、Br、およびIのうちの少なくとも１種類以上を含むハロゲンであり、前記nは、自然数であり、前記Rの構造として、以下の化学式（２）乃至（２４）の少なくともいずれか、または、化学式（１）乃至（２４）の組み合わせにより、前記層状有機ペロブスカイト材料において選択的に吸収される、特定の波長領域の光の、吸収波長最大ピーク、および吸収波長の分布形状が制御される。
【化１】
0006754156.tif 000098
【化２】
0006754156.tif 000099
【化３】
0006754156.tif 000100
【化４】
0006754156.tif 000101
【化５】
0006754156.tif 000102
【化６】
0006754156.tif 000103
【化７】
0006754156.tif 000104
【化８】
0006754156.tif 000105
【化９】
0006754156.tif 000106
【化１０】
0006754156.tif 000107
【化１１】
0006754156.tif 000108
【化１２】
0006754156.tif 000109
【化１３】
0006754156.tif 000110
【化１４】
0006754156.tif 000111
【化１５】
0006754156.tif 000112
【化１６】
0006754156.tif 000113
【化１７】
0006754156.tif 000114
【化１８】
0006754156.tif 000115
【化１９】
0006754156.tif 000116
【化２０】
0006754156.tif 000117
【化２１】
0006754156.tif 000118
【化２２】
0006754156.tif 000119
【化２３】
0006754156.tif 000120
【化２４】
0006754156.tif 000121
【００２４】
本技術の一側面の光電変換素子は、入射光を光電変換する光電変換層と、前記光電変換層に対して正孔を輸送する正孔輸送層と、前記光電変換層に対して電子を輸送する電子輸送層と、一対の電極とを含み、前記光電変換層、前記正孔輸送層、および前記電子輸送層は、前記一対の電極の間に積層され、前記光電変換層は、特定の波長領域のみの光を選択的に吸収する層状有機ペロブスカイト材料からなり、前記層状有機ペロブスカイト材料は、(RNH3)n-Metal-X(2+n)であり、前記Rは、一級アミンを持つ芳香族または複素環化合物のうちの少なくとも１種類以上であり、前記Metalは、Pb、Sn、およびMnのうちの少なくとも１種類以上を含む金属であり、前記Xは、F、Cl、Br、およびIのうちの少なくとも１種類以上を含むハロゲンであり、前記nは、自然数であり、前記Rの構造として、以下の化学式（２）乃至（２４）の少なくともいずれか、または、化学式（１）乃至（２４）の組み合わせにより、前記層状有機ペロブスカイト材料において選択的に吸収される、特定の波長領域の光の、吸収波長最大ピーク、および吸収波長の分布形状が制御される。
【化１】
0006754156.tif 000122
【化２】
0006754156.tif 000123
【化３】
0006754156.tif 000124
【化４】
0006754156.tif 000125
【化５】
0006754156.tif 000126
【化６】
0006754156.tif 000127
【化７】
0006754156.tif 000128
【化８】
0006754156.tif 000129
【化９】
0006754156.tif 000130
【化１０】
0006754156.tif 000131
【化１１】
0006754156.tif 000132
【化１２】
0006754156.tif 000133
【化１３】
0006754156.tif 000134
【化１４】
0006754156.tif 000135
【化１５】
0006754156.tif 000136
【化１６】
0006754156.tif 000137
【化１７】
0006754156.tif 000138
【化１８】
0006754156.tif 000139
【化１９】
0006754156.tif 000140
【化２０】
0006754156.tif 000141
【化２１】
0006754156.tif 000142
【化２２】
0006754156.tif 000143
【化２３】
0006754156.tif 000144
【化２４】
0006754156.tif 000145
【００２５】
本技術の一側面においては、光電変換層により、入射光が光電変換され、正孔輸送層により、前記光電変換層に対して正孔が輸送され、電子輸送層により、前記光電変換層に対して電子が輸送され、一対の電極の間に、前記光電変換層、前記正孔輸送層、および前記電子輸送層が、積層され、前記光電変換層が、特定の波長領域のみの光を選択的に吸収する層状有機ペロブスカイト材料により形成されり、前記層状有機ペロブスカイト材料は、(RNH3)n-Metal-X(2+n)であり、前記Rは、一級アミンを持つ芳香族または複素環化合物のうちの少なくとも１種類以上であり、前記Metalは、Pb、Sn、およびMnのうちの少なくとも１種類以上を含む金属であり、前記Xは、F、Cl、Br、およびIのうちの少なくとも１種類以上を含むハロゲンであり、前記nは、自然数であり、前記Rの構造として、以下の化学式（２）乃至（２４）の少なくともいずれか、または、化学式（１）乃至（２４）の組み合わせにより、前記層状有機ペロブスカイト材料において選択的に吸収される、特定の波長領域の光の、吸収波長最大ピーク、および吸収波長の分布形状が制御される。
【化１】
0006754156.tif 000146
【化２】
0006754156.tif 000147
【化３】
0006754156.tif 000148
【化４】
0006754156.tif 000149
【化５】
0006754156.tif 000150
【化６】
0006754156.tif 000151
【化７】
0006754156.tif 000152
【化８】
0006754156.tif 000153
【化９】
0006754156.tif 000154
【化１０】
0006754156.tif 000155
【化１１】
0006754156.tif 000156
【化１２】
0006754156.tif 000157
【化１３】
0006754156.tif 000158
【化１４】
0006754156.tif 000159
【化１５】
0006754156.tif 000160
【化１６】
0006754156.tif 000161
【化１７】
0006754156.tif 000162
【化１８】
0006754156.tif 000163
【化１９】
0006754156.tif 000164
【化２０】
0006754156.tif 000165
【化２１】
0006754156.tif 000166
【化２２】
0006754156.tif 000167
【化２３】
0006754156.tif 000168
【化２４】
0006754156.tif 000169
【発明の効果】
【００２６】
本技術の一側面によれば、特定の波長の光に対して高い分光特性で、かつ、高い光電変換効率で適切に光電変換することが可能となる。
【図面の簡単な説明】
【００２７】
【図１】本技術を適用した固体撮像素子の一実施の形態の構成例を説明する図である。
【図２】層状有機ペロブスカイト材質によるスピンコートのSEMの観察結果を示す図である。
【図３】層状有機ペロブスカイト材質からなる光電変換素子の分光特性を説明する図である。
【図４】層状有機ペロブスカイト材質からなる光電変換素子の光電変換特性を説明する図である。
【図５】層状有機ペロブスカイト材質からなる光電変換素子の電圧-電流特性を説明する図である。
【図６】層状有機ペロブスカイト材質からなる光電変換素子の構成例を説明する図である。
【図７】層状有機ペロブスカイト材質からなる光電変換素子の製造方法を説明するフローチャートである。
【図８】本技術に係る光電変換素子が適用される固体撮像素子の構造を示す概略図である。
【図９】本技術に係る光電変換素子が適用された固体撮像素子の単位画素における概略を示した断面図である。
【図１０】本技術に係る光電変換素子が適用される電子機器の構成を説明するブロック図である。
【発明を実施するための最良の形態】
【００２８】
＜本技術を適用した固体撮像素子の実施の形態の構成例＞
図１は、本技術を適用した光電変換膜を用いた縦分光型の固体撮像素子の一実施の形態の構成例を示した図である。
【００２９】
光電変換膜を用いた縦分光型の固体撮像素子の構成例は、図１の左から示される第１乃至第３の固体撮像素子１１からなる３種類の構成とされる。３種類のいずれの構成においても図１中の上部となる光源から図中の下部に向かって光電変換膜およびフォトダイオードのいずれかからなる光電変換素子が積層された構造とされる。
【００３０】
より詳細には、第１の固体撮像素子１１は、図１の左上部で示されるように、最上層にＧ（緑）色の光を光電変換する光電変換膜よりなる光電変換素子２１が設けられ、その下に、上から、Ｂ（青）色、およびＲ（赤）色のシリコン製のフォトダイオードからなる光電変換素子３１，３２が積層されている。
【００３１】
このような構成により、図１の左下部で示されるように、光電変換素子２１によりＧ（緑）色（一点鎖線）の波長帯の光により光電変換がなされ、その後、順次、波長帯が短い順に光電変換素子３１，３２によりＢ（青）色（破線）、およびＲ（赤）色（実線）の光により光電変換がなされることで、ＲＧＢ（赤色、緑色、青色）が縦方向に分光されて光電変換される。
【００３２】
また、第２の固体撮像素子１１は、図１の中央上部で示されるように、最上層から順にＢ（青）色およびＧ（緑）色の光を光電変換する光電変換膜よりなる光電変換素子２２，２１が設けられ、その下に、Ｒ（赤）色のシリコン製のフォトダイオードからなる光電変換素子３２が積層されている。
【００３３】
このような構成により、図１の中央下部で示されるように、光電変換素子２２，２１により順次波長帯が短い順に、Ｂ（青）色およびＧ（緑）色の波長帯の光により光電変換がなされ、その後、光電変換素子３２によりＲ（赤）色の光により光電変換がなされることで、ＲＧＢ（赤色、緑色、青色）が縦方向に分光されて光電変換される。
【００３４】
さらに、第３の固体撮像素子１１は、図１の右上部で示されるように、最上層から順にＢ（青）色、Ｇ（緑）色、およＲ（赤）色の光を光電変換する光電変換膜よりなる光電変換素子２２，２１，２３が積層されている。
【００３５】
このような構成により、図１の中央下部で示されるように、光電変換素子２２，２１，２３により順次波長帯が短い順に、Ｂ（青）色、Ｇ（緑）色、Ｒ（赤）色の波長帯の光により光電変換がなされることで、ＲＧＢ（赤色、緑色、青色）が縦方向に分光されて画素信号が生成される。
【００３６】
ここで、光電変換膜より構成される光電変換素子２１乃至２３は、層状（２Ｄ：2 Dimension）有機ペロブスカイト材料の薄膜より構成されている。
【００３７】
層状有機ペロブスカイト材料とは、有機-無機ぺロブスカイト型化合物の一つの材料群であり、例えば、有機-無機層状ペロブスカイト型化合物(RNH3)2-Metal-X4で記載される。有機層(RNH3+)と無機半導体層(PbX64-)が交互に積層した構造の自己組織的な構造を持つ。Rがメチル等の小さい官能基である場合、３Ｄ型構造を取り、ブロードな吸収スペクトルを持つようになる。
【００３８】
しかしながら、Rが、例えば、フェニル基以上の大きな官能基を持つと、３Ｄ構造ではなく、層状の２Ｄ構造を持つようになる。２Ｄ構造になると、特定の波長において急峻な分光特性を持つようになることが知られている。
【００３９】
光電変換素子２１乃至２３において使用される光電変換膜を構成する層状有機ペロブスカイト材料は、以下の一般式（１）で表される材料とされる。
【００４０】
(RNH3)n-Metal-X(2n)
一般式（１）
【００４１】
ここで、一般式（１）において、Rは、一級アミンを持つ芳香族または複素環化合物のうちの少なくとも１種類以上である。また、Metalは、Pb、Sn、およびMnの少なくと１種類以上を含む金属である。さらに、Xは、F、Cl、Br、およびIより少なくとも１種類以上を含むハロゲンである。また、nは、自然数である。
【００４２】
層状有機ペロブスカイト材料は、以下のように合成する。すなわち、まず、以下の反応式（１）で示されるように、フェネチルアミン（MA）と、ヨウ化水素（HI）と反応させて、フェネチルアミンのヨウ化水素塩（MAH+I-）を合成する。次に、以下の反応式（２）で示されるように、ジメチルホルムアミドの有機溶媒に、ハロゲン化アミンであるフェネチルアミンのヨウ化水素塩（MAH+I-）と、ヨウ化鉛（PbI2）とを２：１で溶解させ、層状有機ペロブスカイト（(MAH)2PbI4）が溶解したインクを作成する。
【００４３】
【化１】
0006754156.tif 000170
【００４４】
さらに、層状有機ペロブスカイトを溶解させたインクが、洗浄したガラスに、スピンコートされることにより層状有機ペロブスカイト材料が光電変換層として形成される。ここで、コート条件は、例えば、回転数が2000rpmであり、回転時間が60sであり、この条件において、作成された層状有機ペロブスカイト材料の膜厚は、200nm程度となる。
【００４５】
このようにして生成された層状有機ペロブスカイト材料は、例えば、SEM（Scanning Electron Microscope：走査型電子顕微鏡）により観察すると、図２で示されるように良好な平坦性が示される。
【００４６】
また、紫外可視分光評価装置を用いて、層状有機ペロブスカイト材料の分光特性を測定すると、例えば、図３で示されるように522nmn付近で吸収率がピークとなる。図３で示されるように、吸収率がピークとなる522nmについて、厚みあたりの光吸収係数αは約80000であり、高い吸収係数を持つことが確認されており、分光特性の観点から、例えば、Ｇ（緑）色の光電変換素子２１に好適な材質であることが示されている。
【００４７】
さらに、IPCE（Incident Photon to Current Conversion Efficiency）スペクトル装置を用いて、波長に対する外部量子効率を取得すると、図４で示されるように、522nm付近において、光電変換効率（＝外部量子効率EQE）が、約３０％になることが示され、良好な光電変換効率が得られることが示される。この結果、層状有機ペロブスカイト材料は、光電変換効率の観点からも、Ｇ（緑）色の光電変換素子２１に好適な材質であることが示されている。
【００４８】
尚、図４は、固体撮像素子１１における光電変換素子２１の負バイアス-０．２V IPCEの光電変換特性を示している。図４のIPCEの光電変換特性は、図３の層状有機ペロブスカイト材料の分光特性を反映したものであり、500乃至520nmの可視光が選択的に光電変換されていることを示している。
【００４９】
このような特徴を持つ層状有機ペロブスカイト材料を用いた光電変換素子が、例えば、図１に左上部で示される縦分光型の第１の固体撮像素子１１の最上部の光電変換素子２１として設けられると、500乃至520nmの波長の光のみを選択的に吸収し、450乃至500nm及び540nm以上の光は透過させることになるので、好適なＧ（緑）色の光電変換素子として機能する。
【００５０】
同様に、図１の中央上部の第２の固体撮像素子１１、または、右上部の第３の固体撮像素子１１で示されるように、光電変換素子２１は、縦分光型の固体撮像素子を形成する他の光電変換素子２２，３２の間、または、２２，２３の間に挿入することも可能となる。
【００５１】
また、層状有機ペロブスカイト材料に対する電圧-電流特性について、暗電流と明電流とを測定したところ、図５で示されるような結果が得られた。すなわち、図５で示されるように、遮光した状態における暗電流については良好なダイオード特性を示し、光を照射した状態における明電流については、電流が増大していることが示されており、光電変換素子として機能していることが示されている。
【００５２】
尚、図５は、固体撮像素子１１における光電変換素子２１の負バイアス-０．２V IPCEの暗電流と明電流の電圧-電流特性を示しており、点線が暗電流であり、実線が明電流を表している。
【００５３】
＜層状有機ペロブスカイト材料を用いた光電変換素子の構成例＞
次に、図６を参照して、層状有機ペロブスカイト材料を用いた光電変換素子２１乃至２３の構成例について説明する。尚、ここでは、光電変換素子２１乃至２３のうち、代表してＧ（緑）色の光を選択的に光電変換する光電変換素子２１について説明するが、光電変換素子２２，２３についても同様である。
【００５４】
図中の最下層にガラス層５１が設けられており、その上部に透明導電材料であるATO（アンチモンドープ酸化錫）/ITO（酸化インジウム錫）からなる電極層５２が形成されている。
【００５５】
電極層５２の上には、電子輸送層として、Compact TiO2層５３が形成されている。尚、Compact TiO2層５３は、電子輸送層が形成されれば他の材質からなる層でもよく、例えば、NiO、WO3、またはTA2O5により形成される層でもよい。
【００５６】
Compact TiO2層５３の上には、ポーラスTiO2層５４が形成されている。ポーラス（Porous）TiO2層５４の上には、光電変換素子層となる2D Perovskite（層状有機ペロブスカイト材質）層５５が形成されている。2D Perovskite層５５の上には、正孔輸送層となるSpiro-OMeTAD層５６が形成されている。ここで、Spiro-OMeTADは、以下の化学式（１）で表される化合物１である。
【００５７】
【化２】
0006754156.tif 000171
【００５８】
Spiro-OMeTAD層５６は、正孔輸送層が形成できれば他の材質からなる層でもよく、例えば、TiO2、ZnO、またはSnO2により形成される層でもよい。Spiro-OMeTAD層５６の上には、MoOx層５７が形成されており、さらに、その上には、Au層５８が形成されている。
【００５９】
＜層状有機ペロブスカイト材料を用いた光電変換素子の製造方法＞
次に、図７のフローチャートを参照して、層状有機ペロブスカイト材料を用いた光電変換素子の製造方法について説明する。
【００６０】
ステップＳ１１において、ITO/ATO層５２およびガラス層５１が積層された材質25mmの片側5mmの幅で、エッチングが行われ、ITO/ATO層５２が部分的に除去される。さらに、ガラス層５１が超音波洗浄され（中性洗剤洗浄され、蒸留水洗浄され、イソプロピルアルコール洗浄され、アセトン洗浄され、蒸留水洗浄され）、さらに、UVオゾン処理前処理が行われる。
【００６１】
ステップＳ１２において、上述のITO/ATO層５２が積層された側に、Tiイソプロポキシドを溶解させたエタノール溶液（2.5%）が、スプレー法が用いられて、塗布され、その後、電気炉において、500℃で、かつ、20分間加熱され、電子輸送層となるCompact TiO2層５３が形成される。Compact TiO2層５３の膜厚は、例えば、30nm程度である。
【００６２】
より詳細には、電子輸送層は、例えば、多孔質電子輸送材料からなる層とすることが好ましい。多孔質電子輸送材料としては、例えば、TiO2、WO3、ZnO、Nb2O5、Ta2O5、SrTiO3、また、有機電子輸送材料等の一種又は二種以上を採用できる。なお、無機半導体を使用する場合には、ドナーがドープされていてもよい。さらに、有機の電子輸送材料を用いる場合、電子輸送層の厚さは、10乃至2000nm程度が好ましく、20乃至1500nm程度がより好ましい。電子輸送層の厚さを上記範囲内とすることにより、より確実にリーク電流を抑制し、且つ、光吸収層からの電子を収集することができる。
【００６３】
ステップＳ１３において、Compact TiO2層５３上に、TIO2ペーストがスピンコートされ、その後、500℃で、かつ、20分間加熱され、ポーラスTiO2層５４が形成される。ポーラスTiO2層５４は、例えば、160nm程度である。
【００６４】
ステップＳ１４において、ポーラスTiO2層５４上に、層状有機ペロブスカイト材料が溶解されたインクがスピンコートされ、その後、100℃で、かつ、５分間加熱され、層状有機ペロブスカイト薄膜からなる2D Perovskite層５５が形成される。その後、ステップＳ１１の処理で、エッチングされた部分の2D Perovskite層５５が、ふき取り除去される。
【００６５】
ステップＳ１５において、2D Perovskite層５５上に、クロロベンゼン1.82ml、Spiro-OMeTAD 14.7mg、Li-TFSI 17mg、および4-tert-ブチルピリジン49mgが混合されたインクが、スピンコート塗布されることにより、正孔輸送層となるSpiro-OMeTAD層５６が形成される。
【００６６】
ステップＳ１６において、Spiro-OMeTAD層５６上に、真空蒸着機により、MoOx層５７およびAu層５８が蒸着成膜されて形成される。ここで、MoOx層５７の膜厚は、例えば、30nm程度であり、Au層５８の膜厚は、例えば、100nm程度の厚みで蒸着成膜される。
【００６７】
すなわち、本技術の固体撮像素子に適用される光電変換膜においては、光吸収層の片側に正孔輸送層が設けられている。正孔輸送層に使用される材料としては、spiro-MeO-TADの他に、例えば、セレン、ヨウ化銅（CuI）等のヨウ化物、層状コバルト酸化物等のコバルト錯体、CuSCN、MoO3、NiO、WO3、有機ホール輸送材等が挙げられる。
【００６８】
より詳細には、ヨウ化物としては、例えば、ヨウ化銅（CuI）等が挙げられる。層状コバルト酸化物としては、例えば、AxCoO2（A＝Li、Na、K、Ca、Sr、Ba;0≦x≦1）等が挙げられる。また、有機ホール輸送材としては、例えば、ポリ−３−ヘキシルチオフェン（P3HT）、ポリエチレンジオキシチオフェン（PEDOT）等のポリチオフェン誘導体、２，２’，７，７’−テトラキス−（N，N−ジ−p−メトキシフェニルアミン）−９，９’−スピロビフルオレン（spiro-MeO-TAD）等のフルオレン誘導体、ポリビニルカルバゾール等のカルバゾール誘導体、トリフェニルアミン誘導体、ジフェニルアミン誘導体、ポリシラン誘導体、ポリアニリン誘導体等が挙げられる。正孔輸送層の厚さは、特に制限されないが、0.01乃至10μm程度が好ましい。
【００６９】
また、上記した正孔輸送層は、塗布法だけでなく、メッキ法、スプレー法等の非真空プロセスにより形成することができ、さらに、蒸着プロセスでも形成することが可能である。さらに、正孔輸送層は、電子ブロッキング能力を持つことが望ましい。また正孔輸送層が電子ブロッキング性を持たない場合、もう一層の電子ブロッキング性を有する第２の正孔輸送層を持ち合わせても良い。
【００７０】
さらに、以上においては、Compact TiO2層５３、ポーラスTiO2層５４、2D Perovskite層５５、およびSpiro-OMeTAD層５６のいずれの層が形成される際にも、塗布プロセスによる処理である例について説明してきた。しかしながら、これらの層が形成可能な手法であれば、その他の手法でもよく、例えば、蒸着プロセス、転写プロセス、ALD（Atomic Layer Deposition）法、スパッタ法、およびPLD（Pulsed Laser Deposition）法などでもよい。
【００７１】
また、上述した各層の膜厚は一例であり、所定の範囲内であればよいものであり、例えば、Compact TiO2層５３の好ましい膜厚の範囲は、2nm乃至100nmの範囲である。また、ポーラスTiO2層５４の好ましい膜厚の範囲は、50nm乃至300nmの範囲である。さらに、光電変換層である2D Perovskite層５５の好ましい膜厚の範囲は、300nm乃至1000nmの範囲である。また、正孔輸送層であるSpiro-OMeTAD層５６の好ましい膜厚の範囲は、50nm乃至300nmの範囲である。
【００７２】
以上の処理により、特定の波長の光に対して、高い選択性と、高い光電変換特性を有する光電変換膜材料を用いた光電変換素子２１を生成することが可能となる。
【００７３】
＜層状有機ペロブスカイト（(RNH3)n-Metal-X(2n)）材料の特性の制御＞
層状有機ペロブスカイト（(RNH3)n-Metal-X(2n)）材料は、Rである一級アミンを持つ芳香族または複素環化合物のうちの少なくとも１種類以上のものの組み合わせにより吸収波長最大ピーク及び吸収波長の形状を制御することができる。また、同様に、層状有機ペロブスカイト（(RNH3)n-Metal-X(2n)）材料は、Xである、F、Cl、Br、およびIより少なくとも１種類以上を含むハロゲンの組み合わせにより吸収波長最大ピーク及び吸収波長の形状を制御することができる。
【００７４】
Rについては、例えば、以下の化学式（２）乃至化学式（２５）で表現される化合物２乃至２５のいずれか、または、それらの組み合わせにより層状有機ペロブスカイト（(RNH3)n-Metal-X(2n)）材料の吸収波長最大ピーク及び吸収波長の分布形状を制御することができる。
【化３】
0006754156.tif 000172
【化４】
0006754156.tif 000173
【化５】
0006754156.tif 000174
【化６】
0006754156.tif 000175
【化７】
0006754156.tif 000176
【化８】
0006754156.tif 000177
【化９】
0006754156.tif 000178
【化１０】
0006754156.tif 000179
【化１１】
0006754156.tif 000180
【化１２】
0006754156.tif 000181
【化１３】
0006754156.tif 000182
【化１４】
0006754156.tif 000183
【化１５】
0006754156.tif 000184
【化１６】
0006754156.tif 000185
【化１７】
0006754156.tif 000186
【化１８】
0006754156.tif 000187
【化１９】
0006754156.tif 000188
【化２０】
0006754156.tif 000189
【化２１】
0006754156.tif 000190
【化２２】
0006754156.tif 000191
【化２３】
0006754156.tif 000192
【化２４】
0006754156.tif 000193
【化２５】
0006754156.tif 000194
【化２６】
0006754156.tif 000195
【００７５】
従って、この一級アミンを持つ芳香族または複素環化合物であるRおよびハロゲンXの様々な組み合わせにより特性を制御することができるので、例えば、Ｇ（緑）色の光を選択的に光電変換する光電変換素子２１のみならず、Ｂ（青）色、またはＲ（赤）色の光に対して高い選択性と、高い光電変換特性を備えた光電変換素子２２，２３を生成することが可能となる。
【００７６】
また、図１の第１乃至第３の固体撮像素子１１については、光源をＲＧＢ（赤色、緑色、青色）の３色からなる固体撮像素子の例を示したものであるが、これ以外の色を用いて配色するようにする場合にでも、対応する色の光（対応する波長の光）を選択的に光電変換する層状有機ペロブスカイト（(RNH3)n-Metal-X(2n)）材料からなる光電変換膜を生成することで、対応する光を選択的に光電変換する光電変換素子を生成することが可能となる。例えば、光源として、黄色の波長に対応する光を選択的に光電変換する層状有機ペロブスカイト（(RNH3)n-Metal-X(2n)）材料を生成して、光電変換素子を生成することで、ＲＧＢ（赤色、緑色、青色）の３色に加えて、Ｙ（黄色）の４色を光源とする画像を撮像することも可能となる。
【００７７】
＜固体撮像素子の構成＞
次に、図８および図９を参照して、本技術に係る光電変換素子が適用される固体撮像素子の構成について説明する。図８は、本技術に係る光電変換素子が適用される固体撮像素子の構造を示す概略図である。
【００７８】
ここで、図８において、画素領域２０１、２１１、２３１は、本技術に係る光電変換膜を含む光電変換素子が配置される領域である。また、制御回路２０２、２１２、２４２は、固体撮像素子の各構成を制御する演算処理回路であり、ロジック回路２０３、２２３、２４３は、画素領域において光電変換素子が光電変換した信号を処理するための信号処理回路である。
【００７９】
例えば、図９の構成Ａで示されるように、本技術に係る光電変換素子が適用される固体撮像素子は、１つの半導体チップ２００内に、画素領域２０１と、制御回路２０２と、ロジック回路２０３とが形成されてもよい。
【００８０】
また、図９の構成Ｂで示されるように、本技術に係る光電変換素子が適用される固体撮像素子は、第１半導体チップ２１０内に、画素領域２１１と、制御回路２１２とが形成され、第２半導体チップ２２０内にロジック回路２２３が形成された積層型固体撮像素子であってもよい。
【００８１】
さらに、図９の構成Ｃで示されるように、本技術に係る光電変換素子が適用される固体撮像素子は、第１半導体チップ２３０内に、画素領域２３１が形成され、第２半導体チップ２４０内に制御回路２４２と、ロジック回路２４３とが形成された積層型固体撮像素子であってもよい。
【００８２】
図９の構成Ｂおよび構成Ｃにて示した固体撮像素子は、制御回路およびロジック回路の少なくともいずれか一方が、画素領域が形成された半導体チップとは別の半導体チップ内に形成される。したがって、図９の構成Ｂおよび構成Ｃで示した固体撮像素子は、構成Ａで示した固体撮像素子よりも画素領域を拡大することができるため、画素領域に搭載される画素を増加させ、平面分解能を向上させることができる。そのため、本技術に係る光電変換素子が適用される固体撮像素子は、図９の構成Ｂおよび構成Ｃで示した積層型固体撮像素子であることがより好ましい。
【００８３】
続いて、図９を参照して、本技術に係る光電変換素子が適用された固体撮像素子の具体的な構造について説明する。図９は、本技術に係る光電変換素子が適用された固体撮像素子の単位画素における概略を示した断面図である。なお、図９で示す固体撮像素子３００は、画素トランジスタ等が形成された面とは反対側の面から光が入射する裏面照射型の固体撮像素子である。また、図９では、図面に対して上側が受光面となり、下側が画素トランジスタおよび周辺回路が形成される回路形成面となる。
【００８４】
図９に示すように、固体撮像素子３００は、光電変換領域３２０において、半導体基板３３０に形成された第１フォトダイオードＰＤ１を含む光電変換素子、半導体基板３３０に形成された第２フォトダイオードＰＤ２を含む光電変換素子、および半導体基板３３０の裏面側に形成された有機光電変換膜３１０を含む光電変換素子が光の入射方向に積層された構成を有する。
【００８５】
第１フォトダイオードＰＤ１および、第２フォトダイオードＰＤ２は、シリコンからなる半導体基板３３０の第１導電型（例えば、ｐ型）半導体領域であるウェル領域３３１に形成される。
【００８６】
第１フォトダイオードＰＤ１は、半導体基板３３０の受光面側に形成された第２導電型（例えば、ｎ型）不純物によるｎ型半導体領域３３２と、その一部が半導体基板３３０の表面側に達するように延長して形成された延長部３３２ａとを有する。延長部３３２ａの表面には、電荷蓄積層となる高濃度のｐ型半導体領域３３４が形成される。また、延長部３３２ａは、第１フォトダイオードＰＤ１のｎ型半導体領域３３２に蓄積された信号電荷を半導体基板３３０の表面側に抜き出すための抜出層として形成される。
【００８７】
第２フォトダイオードＰＤ２は、半導体基板３３０の受光面側に形成されたｎ型半導体領域３３６と、半導体基板３３０の表面側に形成され、電荷蓄積層となる高濃度のｐ型半導体領域３３８と、にて構成される。
【００８８】
第１フォトダイオードＰＤ１および第２フォトダイオードＰＤ２において、半導体基板３３０の界面にｐ型半導体領域が形成されることにより、半導体基板３３０界面で発生する暗電流を抑制することができる。
【００８９】
ここで、受光面から最も離れた領域に形成された第２フォトダイオードＰＤ２は、例えば、赤色光を吸収し、光電変換する赤色光電変換素子である。また、第２フォトダイオードＰＤ２よりも受光面側に形成された第１フォトダイオードＰＤ１は、例えば、青色光を吸収し、光電変換する青色光電変換素子である。
【００９０】
有機光電変換膜３１０は、反射防止膜３０２および絶縁膜３０６を介して半導体基板３３０の裏面上に形成される。また、有機光電変換膜３１０は、上部電極３１２および下部電極３０８にて挟持されることで光電変換素子を形成する。ここで、有機光電変換膜３１０は、例えば、緑色光を吸収し、光電変換する有機膜であり、上記で説明した本技術に係る光電変換膜で形成される。また、上部電極３１２および下部電極３０８は、例えば、酸化インジウムスズ（ＩＴＯ）、酸化インジウム亜鉛（ＩＺＯ）等の透明導電性材料で形成される。
【００９１】
また、下部電極３０８は、反射防止膜３０２を貫通するコンタクトプラグ３０４を介して、半導体基板３３０の裏面側から表面側にかけて形成された縦型転送路３４８に接続される。縦型転送路３４８は、半導体基板３３０の裏面側から接続部３４０、電位障壁層３４２、電荷蓄積層３４４、ｐ型半導体領域３４６の積層構造にて形成される。
【００９２】
接続部３４０は、半導体基板３３０の裏面側に形成された高不純物濃度のｎ型不純物領域からなり、コンタクトプラグ３０４とオーミックコンタクトのために形成される。電位障壁層３４２は、低濃度のｐ型不純物領域からなり、接続部３４０と電荷蓄積層３４４との間においてポテンシャルバリアを形成する。電荷蓄積層３４４は、有機光電変換膜３１０から転送された信号電荷を蓄積し、接続部３４０よりも低濃度のｎ型不純物領域で形成される。なお、半導体基板３３０の表面には、高濃度のｐ型半導体領域３４６が形成される。かかるｐ型半導体領域３４６により、半導体基板３３０界面で発生する暗電流が抑制される。
【００９３】
ここで、半導体基板３３０の表面側には、層間絶縁層３５１を介して複数層に積層された配線３５８を含む多層配線層３５０が形成される。また、半導体基板３３０表面近傍には、第１フォトダイオードＰＤ１、第２フォトダイオードＰＤ２、および有機光電変換膜３１０に対応する読出回路３５２、３５４、３５６が形成される。読出回路３５２、３５４、３５６は、それぞれの光電変換素子から出力信号を読み出し、ロジック回路（図示せず）に転送する。さらに、多層配線層３５０の表面には、支持基板３６０が形成される。
【００９４】
一方、上部電極３１２の受光面側には、第１フォトダイオードＰＤ１の延長部３３２ａおよび縦型転送路３４８を遮光するように遮光膜３１６が形成される。ここで、遮光膜３１６同士によって区切られた領域が光電変換領域３２０となる。また、遮光膜３１６上には、平坦化膜３１４を介してオンチップレンズ３１８が形成される。
【００９５】
以上にて、本技術に係る光電変換素子が適用される固体撮像素子３００について説明した。なお、本技術に係る光電変換素子が適用される固体撮像素子３００は、単位画素において縦方向に色分離が行われるため、カラーフィルタ等が形成されていない。
【００９６】
＜電子機器の構成＞
続いて、図１０を参照して、本技術に係る光電変換素子が適用される電子機器の構成について説明する。図１０は、本技術に係る光電変換素子が適用される電子機器の構成を説明するブロック図である。
【００９７】
図１０に示すように、電子機器４００は、光学系４０２と、固体撮像素子４０４と、ＤＳＰ（Ｄｉｇｉｔａｌ Ｓｉｇｎａｌ Ｐｒｏｃｅｓｓｏｒ）回路４０６と、制御部４０８と、出力部４１２と、入力部４１４と、フレームメモリ４１６と、記録部４１８と、電源部４２０とを備える。
【００９８】
ここで、ＤＳＰ回路４０６、制御部４０８、出力部４１２、入力部４１４、フレームメモリ４１６、記録部４１８および電源部４２０は、バスライン４１０を介して相互に接続されている。
【００９９】
光学系４０２は、被写体からの入射光を取り込み、固体撮像素子４０４の撮像面上に結像させる。また、固体撮像素子４０４は、本技術に係る光電変換素子を含み、光学系４０２によって撮像面上に結像された入射光の光量を画素単位で電気信号に変換して画素信号として出力する。
【０１００】
ＤＳＰ回路４０６は、固体撮像素子４０４から転送された画素信号を処理し、出力部４１２、フレームメモリ４１６、および記録部４１８等に出力する。また、制御部４０８は、例えば、演算処理回路等で構成され、電子機器４００の各構成の動作を制御する。
【０１０１】
出力部４１２は、例えば、液晶ディスプレイ、有機エレクトロルミネッセンスディスプレイ等のパネル型表示装置であり、固体撮像素子４０４にて撮像された動画または静止画を表示する。なお、出力部４１２は、スピーカおよびヘッドフォン等の音声出力装置を含んでもよい。また、入力部４１４は、例えば、タッチパネル、ボタン等のユーザが操作を入力するための装置であり、ユーザの操作に従い、電子機器４００が有する様々な機能について操作指令を発する。
【０１０２】
フレームメモリ４１６は、固体撮像素子４０４にて撮像された動画または静止画等を一時的に記憶する。また、記録部４１８は、固体撮像素子４０４にて撮像された動画または静止画等を磁気ディスク、光ディスク、光磁気ディスク、または半導体メモリ等のリムーバブル記憶媒体に記録する。
【０１０３】
電源部４２０は、ＤＳＰ回路４０６、制御部４０８、出力部４１２、入力部４１４、フレームメモリ４１６、および記録部４１８の動作電源となる各種電源をこれらの供給対象に対して適宜供給する。
【０１０４】
以上にて、本技術に係る光電変換素子が適用される電子機器４００について説明した。本技術に係る光電変換素子が適用される電子機器４００は、例えば、撮像装置などであってもよい。
【０１０５】
また、以上においては、本技術に係る光電変換素子が適用される固体撮像素子、および電子機器について説明してきたが、それ以外の技術にも適用することが可能であり、例えば、太陽電池や光を利用したセンサとして適用することも可能である。
【０１０６】
以上、添付図面を参照しながら本技術の一実施の形態について詳細に説明したが、本技術にける技術的範囲はかかる例に限定されない。本技術の技術分野における通常の知識を有する者であれば、特許請求の範囲に記載された技術的思想の範疇内において、各種の変更例または修正例に想到し得ることは明らかであり、これらについても、当然に本技術の技術的範囲に属するものと了解される。
【０１０７】
また、本明細書に記載された効果は、あくまで説明的または例示的なものであって限定的ではない。つまり、本技術は、上記の効果とともに、または上記の効果に代えて、本明細書の記載から当業者には明らかな他の効果を奏しうる。
【０１０８】
尚、本技術は、以下のような構成も取ることができる。
＜１＞  入射光を光電変換する光電変換層と、
前記光電変換層に対して正孔を輸送する正孔輸送層と、
前記光電変換層に対して電子を輸送する電子輸送層と、
一対の電極とを含み、
前記光電変換層、前記正孔輸送層、および前記電子輸送層は、前記一対の電極の間に積層され、
前記光電変換層は、特定の波長領域のみの光を選択的に吸収する層状有機ペロブスカイト材料からなる
固体撮像素子。
＜２＞  前記層状有機ペロブスカイト材料は、
(RNH3)n-Metal-X(2+n)
であり、
前記Rは、一級アミンを持つ芳香族または複素環化合物のうちの少なくとも１種類以上であり、
前記Metalは、Pb、Sn、およびMnのうちの少なくとも１種類以上を含む金属であり、
前記Xは、F、Cl、Br、およびIのうちの少なくとも１種類以上を含むハロゲンであり、
前記nは、自然数である
＜１＞に記載の固体撮像素子。
＜３＞  前記Rの構造により、前記層状有機ペロブスカイト材料において選択的に吸収される、特定の波長領域の光の、吸収波長最大ピーク、および吸収波長の分布形状が制御される
＜２＞に記載の固体撮像素子。
＜４＞  前記電子輸送層は、TiO2、NiO、WO3、およびTA2O5のいずれかを含む
＜１＞乃至＜３＞のいずれかに記載の固体撮像素子。
＜５＞  前記正孔輸送層は、Spiro-OMeTAD、TiO2、ZnO、およびSnO2のいずれかを含む
＜１＞乃至＜４＞のいずれかに記載の固体撮像素子。
＜６＞  第１の電極を形成する第１の工程と、
前記第１の電極の上層に、前記光電変換層に対して電子を輸送する電子輸送層を形成する第２の工程と、
前記電子輸送層の上層に、特定の波長領域のみの光を選択的に吸収する層状有機ペロブスカイト材料からなる前記光電変換層を形成する第３の工程と、
前記光電変換層の上層に、入射光を光電変換する光電変換層に対して正孔を輸送する正孔輸送層を形成する第４の工程と、
前記正孔輸送層の上層に、第２の電極を形成する第５の工程と
を含む固体撮像素子の製造方法。
＜７＞  入射光を光電変換する光電変換層と、
前記光電変換層に対して正孔を輸送する正孔輸送層と、
前記光電変換層に対して電子を輸送する電子輸送層と、
一対の電極とを含み、
前記光電変換層、前記正孔輸送層、および前記電子輸送層は、前記一対の電極の間に積層され、
前記光電変換層は、特定の波長領域のみの光を選択的に吸収する層状有機ペロブスカイト材料からなる
光電変換素子。
＜８＞  入射光を光電変換する光電変換層と、
前記光電変換層に対して正孔を輸送する正孔輸送層と、
前記光電変換層に対して電子を輸送する電子輸送層と、
一対の電極とを含み、
前記光電変換層、前記正孔輸送層、および前記電子輸送層は、前記一対の電極の間に積層され、
前記光電変換層は、特定の波長領域のみの光を選択的に吸収する層状有機ペロブスカイト材料からなる
撮像装置。
＜９＞  入射光を光電変換する光電変換層と、
前記光電変換層に対して正孔を輸送する正孔輸送層と、
前記光電変換層に対して電子を輸送する電子輸送層と、
一対の電極とを含み、
前記光電変換層、前記正孔輸送層、および前記電子輸送層は、前記一対の電極の間に積層され、
前記光電変換層は、特定の波長領域のみの光を選択的に吸収する層状有機ペロブスカイト材料からなる
電子機器。
＜１０＞  入射光を光電変換する光電変換層と、
前記光電変換層に対して正孔を輸送する正孔輸送層と、
前記光電変換層に対して電子を輸送する電子輸送層と、
一対の電極とを含み、
前記光電変換層、前記正孔輸送層、および前記電子輸送層は、前記一対の電極の間に積層され、
前記光電変換層は、特定の波長領域のみの光を選択的に吸収する層状有機ペロブスカイト材料からなる
光電変換素子。
【符号の説明】
【０１０９】
１１  固体撮像素子，  ２１乃至２３  光電変換素子（光電変換膜），  ３１，３２  光電変換素子（フォトダイオード），  ５１  ガラス層，  ５２  電極層，  ５３  Compact TiO2層，  ５４  ポーラスTiO2層，  ５５  2D Perovskite層，  ５６  Spiro-OMeTAD層，  ５７  MoOx層，  ５８  Au層
【図１】
0006754156.tif 000340
【図２】
0006754156.tif 000341
【図３】
0006754156.tif 000342
【図４】
0006754156.tif 000343
【図５】
0006754156.tif 000344
【図６】
0006754156.tif 000345
【図７】
0006754156.tif 000346
【図８】
0006754156.tif 000347
【図９】
0006754156.tif 000348
【図１０】
0006754156.tif 000349